ПОКРЫТИЯ ИЗ ЛЕГИРОВАННОГО ДИОКСИДА ТИТАНА И СПОСОБЫ ОБРАЗОВАНИЯ ПОКРЫТИЙ ИЗ ЛЕГИРОВАННОГО ДИОКСИДА ТИТАНА

1. Способ получения покрытия из легированного диоксида титана - анатаза на подложке, включающий:
получение золь-гель композиции диоксида титана, содержащей, по меньшей мере, одну легирующую добавку;
покрытие подложки золь-гель композицией; и
нагревание покрытой подложки для образования покрытия из легированного диоксида титана - анатаза.
2. Способ по п.1, в котором упомянутую, по меньшей мере, одну легирующую добавку выбирают из серебра, оксида серебра, вольфрама, оксида вольфрама, золота и оксида олова.
3. Способ по п.2, в котором упомянутую, по меньшей мере, одну легирующую добавку выбирают из серебра и оксида серебра.
4. Способ по п.3, в котором упомянутая, по меньшей мере, одна легирующая добавка содержит коллоидное серебро.
5. Способ по п.3, в котором упомянутой, по меньшей мере, одной легирующей добавкой является раствор нитрата серебра.
6. Способ по п.1, в котором упомянутая подложка включает в себя стеклянную подложку.
7. Способ по п.6, в котором упомянутую подложку выбирают из подложек из стекла прозрачного и с низким содержанием железа.
8. Способ по п.1, в котором покрытую подложку нагревают при температуре большей, чем примерно 600єC.
9. Способ улучшения, по меньшей мере, одного из антимикробных свойств, свойств самоочищения, гидрофильности и времени активации покрытия из диоксида титана, включающий:
получение золь-гель композиции диоксида титана, содержащей, по меньшей мере, одну легирующую добавку;
покрытие подложки золь-гель композицией; и
нагревание покрытой подложки для образования покрытия из легированного диоксида титана - анатаза.
10. Способ по п.9, в котором упомянутую, по меньшей мере, одну легирующую добавку выбирают из серебра, оксида серебра, вольфрама, оксида вольфрама, золота и оксида олова.
11. Способ по п.10, в котором упомянутую, по меньшей мере, одна легирующую добавку выбирают из серебра и оксида серебра.
12. Способ по п.11, в котором упомянутая, по меньшей мере, одна легирующая добавка содержит коллоидное серебро.
13. Способ по п.11, в котором упомянутой, по меньшей мере, одной легирующей добавкой является раствор нитрата серебра.
14. Способ по п.9, в котором упомянутую подложку выбирают из стекла прозрачного и с низким содержанием железа.
15. Способ по п.9, в котором покрытую подложку нагревают при температуре большей, чем примерно 600єC.
16. Антимикробное покрытие включающее:
подложку;
покрытие из легированного диоксида титана - анатаза на поверхности упомянутой подложки.
17. Антимикробное покрытие по п.16, при этом покрытие из легированного диоксида титана - анатаза содержит вплоть до примерно 5 вес.% легирующей добавки.
18. Антимикробное покрытие по п.16, при этом покрытие из легированного диоксида титана - анатаза содержит, по меньшей мере, одну легирующую добавку, выбранную из серебра, оксида серебра, вольфрама, оксида вольфрама, золота и оксида олова.
19. Антимикробное покрытие по п.18, при этом, по меньшей мере, одну легирующую добавку выбирают из серебра и оксида серебра.
20. Антимикробное покрытие по п.19, в котором, по меньшей мере, одна легирующая добавка включает оксид серебра.
21. Антимикробное покрытие по п.16, в котором упомянутая подложка включает в себя стеклянную подложку.
22. Антимикробное покрытие по п.21, в котором упомянутую стеклянную подложку выбирают из подложек из прозрачного и с низким содержанием железа стекла.
23. Покрытие из легированного диоксида титана имеющее, по меньшей мере, одно из улучшенных антимикробных свойств, улучшенных свойств самоочищения, и улучшенную гидрофильность, при этом упомянутое покрытие из легированного диоксида титана изготовлено путем:
получения золь-гель композиции диоксида титана, содержащей, по меньшей мере, одну легирующую добавку;
покрытия подложки золь-гель композицией; и
нагревания покрытой подложки для образования покрытия из легированного диоксида титана - анатаза.